(57)【特許請求の範囲】
【請求項１】
不飽和カルボン酸量が１５〜３５重量％で、しかも１９０℃、２１６０ｇ荷重におけるメルトフローレートが５０〜２０００ｇ／１０分であるエチレン・メタクリル酸共重合体（Ａ）を、分散剤としてアンモニア（Ｂ）のみを、前記共重合体（Ａ）のカルボキシル基モル数に対し１２０％〜１４０％モル数の範囲で、使用して水中に分散させてなることを特徴とする水性分散体組成物。
【請求項２】
基材に、請求項１記載の水性分散液を塗布、乾燥して塗膜を形成させてなる積層体。
【発明の詳細な説明】
【０００１】
【発明の属する技術分野】
本発明は、エチレン・メタクリル酸共重合体をアンモニアを用いて水中に分散させた、安定性に優れた水性分散液及びその用途に関する。
【０００２】
【従来の技術】
エチレン・アクリル酸共重合体やエチレン・メタクリル酸共重合体で代表されるエチレン・不飽和カルボン酸共重合体の水性分散液については、古くから知られており、商業的にも種々のものが入手可能である。この中でも、アルカリ金属化合物を用いて前記共重合体を水に分散させた分散液は、製造が容易であることから、原料共重合体の制約も比較的緩やかであるため最も広く使用されている。
【０００３】
しかしながら、この分散液を基材に塗布して得られる塗膜は、耐水性に難点があるところから、耐水性が要求されるある用途については、そのまま使用することはできない。
【０００４】
一方、アンモニアによる水性分散液は製造が若干難しいものの、これから得られる塗膜は耐水性に優れているという利点がある。特に、アンモニアによる水性分散液として使用可能な原料共重合体として、エチレン・アクリル酸共重合体が非常に優れていることは良く知られている。
【０００５】
一方でアルカリ金属による水性分散液では良好な分散性を示すエチレン・メタクリル酸共重合体をアンモニア単独で分散させることは非常に困難であることも又よく知られている。唯一界面活性剤等を微量補助分散剤として加えることによって、エチレン・メタクリル酸共重合体の水分散液を得ることは可能であるが、塗膜の耐水性・ブリードアウトによる汚染の問題等の点から好ましくない。
【０００６】
【発明が解決しようとする課題】
そこで、本発明者らは、エチレン・メタクリル酸共重合体をアンモニアのみで水中に分散させ、しかも長期にわたって安定に存在することのできる水性分散液を得るべく、鋭意検討を重ねた。まず、エチレン・メタクリル酸共重合体のカルボン酸と当量のアンモニアを用いて分散体の調製を試みた。しかしながら、均一な分散液を得ることはできなかった。
更に検討を進めた結果、特定酸含量のエチレン・メタクリル酸共重合体を使用し、しかもアンモニアをカルボン酸基に対して過剰に用いることによって、長期にわたって安定した水性分散液が得られることを見出すに至った。
【０００７】
したがって、本発明の目的は、材料樹脂としてエチレン・メタクリル酸共重合体、分散剤としてアンモニアのみを使用し、均一な分散液更には水性分散液として貯蔵安定性が優れる水性分散液を製造することにある。
本発明はまた、かかる水性分散液をべースとする耐水性塗膜に関する。
【０００８】
本発明は、不飽和カルボン酸量が１５〜３５重量％で、しかも１９０℃、２１６０ｇ荷重におけるメルトフローレートが５０〜２０００ｇ／１０分であるエチレン・メタクリル酸共重合体（Ａ）を、分散剤としてアンモニア（Ｂ）のみを、前記共重合体（Ａ）のカルボキシル基モル数に対し１２０％〜１４０％モル数の範囲で、使用して水中に分散させてなることを特徴とする水性分散体組成物に関する。
本発明はまた、基材に、上記水性分散体組成物を塗布、乾燥して塗膜を形成させてなる積層体に関する。
【０００９】
【発明の実施形態】
本発明の水性分散液においては、酸含有共重合体として、メタクリル酸が15〜３５重量％のエチレン・メタクリル酸共重合体（Ａ）を選択し、これを、共重合体（Ａ）のカルボキシル基に対して過剰量の塩基性成分であるアンモニア（Ｂ）を組み合わせたことが特徴である。
上記酸含有共重合体（Ａ）中のカルボキシル基に対して１２０〜１４０％中和に相当する量のアンモニア（Ｂ）を用いることにより、優れた水分散性と分散安定性とが付与され、しかも得られる塗膜は湿度敏感性がなく、耐水性に優れている。
【００１０】
エチレン・メタクリル酸共重合体（Ａ）における重合組成は、不飽和カルボン酸含量が１５〜３５重量％、特に１８〜３０重量％の範囲が好ましい。即ち、不飽和カルボン酸含量が上記範囲より少ない共重合体を用いると、水分散性良好な分散液を得ることが難しくなる。一方、不飽和カルボン酸含量が上記範囲よりも多い共重合体を使用すると、安定な分散液が得られないのみでなく、塗布膜の耐水性・機械的強度の低下が起こるので好ましくない。
【００１１】
このようなエチレン・メタクリル酸共重合体としてはまた、１９０℃／２１６０ｇ荷重におけるメルトフローレートが５０〜２０００ｇ／１０分、特に６０〜１５００の物を使用するのが好ましい。
メルトフローレートの非常に低いものを用いる場合には、良好な分散性を有する水性分散体が得られず、高すぎると、得られる塗膜の強度が不足するので好ましくない。
【００１２】
共重合体には、エチレンとメタクリル酸の他に、他の単量体、例えばアクリル酸メチル、アクリル酸エチル、アクリル酸ｎブチル、アクリル酸イソブチル、メタクリル酸メチル、メタクリル酸イソブチル、マレイン酸ジメチル、マレイン酸ジエチルのような不飽和カルボン酸エステル、酢酸ビニル、プロピオン酸ビニルのようなビニルエステル、一酸化炭素などが少量、例えば２０重量％以下、好ましくは１０重量％以下の割合で共重合されていてもよい。
【００１３】
本発明の水性分散液においては、共重合体（Ａ）のカルボキシル基を１２０〜１４０％中和可能なアンモニアを使用する。
アンモニアの使用量が上記範囲よりも少ないと、安定な水性分散液を得ることができず、また上記範囲を超えて使用する場合には、ゲル化し易くなるので好ましくない。
【００１４】
水性分散液として、共重合体（Ａ）を５〜５０重量％、特に１０〜３０重量％程度の濃度とするのが好ましい。
【００１５】
エチレン・メタクリル酸共重合体（Ａ）とアンモニア（Ｂ）から水性分散液を製造するには、容器に所定量の水と両原料を供給し、９０〜１５０℃程度の温度で１０分〜２時間程度撹拌すれば良い。
【００１６】
かくして得られる水性分散液は、安定性がよく、長期保存しても、粒径や粘度が大幅に変化することはない。水性分散液には、必要に応じ各種添加剤を配合することができる。
このような添加剤としては、グリセリン、エチレングリコール、ポリエチレングリコール、ポリプロピレングリコール、のような多価アルコール、水溶性エポキシ化合物、メタノール、エタノール、ノルマルプロパノール、イソプロパノール等の低級アルコール、エチレングリコールモノメチルエーテル、エチレングリコールモノエチルエーテル、プロピレングリコールモノメチルエーテル、プロピレングリコールジエチルエーテル、ジエチレングリコールモノエチルエーテル、ジプロピレングリコールモノメチルエーテル等のエーテル類、プロピレングリコールモノアセテート、エチレングリコールモノアセテート等のエステル類、酸化防止剤、耐候安定剤、紫外線吸収剤、帯電防止材、顔料、染料、抗菌剤、滑剤、無機充填剤、ブロッキング防止剤、接着剤等を例示することができる。
本発明の水性分散液はまた、例えば他の重合体水性分散液と配合することができる。一般には固型分換算（重量比）で１０／９０〜９０／１０、とくに２０／８０〜８０／２０の割合で配合するのがよい。
このような重合体水性分散液としては、ｐＨが７以上のもの、あるいはアンモニア水等でｐＨを７以上にしたものであって、本発明の水性分散液と混合した時ゲル化しないようなものを選択する必要がある。またこの平均分散粒子径が１〜１００００ｎｍ、好ましくは５〜５００ｎｍであって、固型分濃度が２〜６０％、とくに５〜５０％のものを選択することが望ましい。
このような他の重合体分散液の例としては、エチレン・アクリル酸共重合体、ポリ酢酸ビニル、エチレン酢酸ビニル共重合体、ポリ塩化ビニル、ポリ塩化ビニリデン、水溶性アクリル樹脂、アクリルアミド樹脂、メタクリルアミド樹脂、アクリルニトリル樹脂、スチレン−アクリル酸共重合体、水溶性ポリウレタン樹脂、水溶性スチレン−マレイン酸共重合体、水溶性ポリウレタン樹脂、スチレン−ブタジエン共重合体、ハイインパクトポリスチレン樹脂、ブタジエン樹脂、ポリエステル樹脂、アクリロニトリル−ブタジエン共重合体、ポリエチレン樹脂、酸化ポリエチレン樹脂、ポリプロピレン−エチレン共重合体、無水マレイン酸グラフト−ポリプロピレン−エチレン共重合体、塩素化ポリエチレン、塩素化ポリプロピレン、ＥＰＤＭ（エチレン−プロピレン−ジエン共重合体）、塩素化ポリプロピレン、フェノール系樹脂、シリコーン系樹脂、エポキシ系樹脂等の水性分散体が挙げられる。さらに配合する分散液は、２種類以上の高分子水分散液を用いてもよい。
混合水性分散体の調製は、配合する分散液を室温で撹拌しながら混合することによって得られる。また、あらかじめ、本発明の分散液のベースレジンと配合する分散液のベースレジンとをメルトブレンドまたはドライブレンドし、しかるのちに水中に分散させてもよい。いずれにしても、本発明はこのような製法によって制限されるものではない。
【００１７】
本発明の水性分散液或いはこれと他の重合体分散液との混合水性分散液は、任意の基材に塗布することができる。
このような基材として、例えば、高、中、低密度ポリエチレン、エチレン・α−オレフイン共重合体、エチレン・酢酸ビニル共重合体、エチレン・（メタ）アクリル酸エステル共重合体、エチレン・（メタ）アクリル酸共重合体又はそのアイオノマー、エチレン・（メタ）アクリル酸（メタ）アクリル酸エステル共重合体又はそのアイオノマー、ポリプロピレン、ポリ−１−ブテン、ポリ−４−メチル−１−ペンテンのようなオレフィン共重合体、ポリスチレン、ＡＢＳ系樹脂、スチレン・ブタジエンブロック共重合体のようなスチレン系樹脂、ポリエチレンテレフタレートの様なポリエステル、ナイロン６、ナイロン６６、の様なポリアミド、ポリ塩化ビニル及びこれらの任意割合のブレンドの様な各種重合体からなる成形品、フィルム、鉄、銅、アルミニウム、ステンレス等の金属、木材、紙等の天然素材、天然及び合成皮革、ナイロン、ポリエステル、アクリル、ウレタン、レーヨン等の繊維及び織物などを例示することができる。
【００１８】
基材上に本発明の水性分散体を塗布する方法は、公知の方法、例えば、ロールコーター、バーコーター、スプレイ、エアーナイフコーター或いは刷毛を用いてコーティングしたり、基材を水性分散体中に浸漬する方法等が用いられる。塗布後加熱乾燥することにより水分を蒸発させ、均一な膜が得られる。
塗膜の厚みは任意であるが、通常１〜２０μｍ、特に好ましくは１〜５μｍである。塗膜は、耐水性、耐久性等を高める目的で、電子線照射による架橋処理を施してもよい。
【００１９】
【発明の効果】
本発明によれば、エチレン・メタクリル酸共重合体と過剰量のアンモニアを用いることにより、安定性に優れる分散液を得ることができる。又、このようにして得られる水性分散液は種々の基材上に耐水性に優れる塗膜を形成させることができる。
【００２０】
【実施例】
以下に実施例を挙げて本発明を具体的に説明する。
なお、実施例において用いた水性分散体を構成する各成分の種類及び物性の測定法は次の通りである。
【００２１】
１．原料及び添加剤
［エチレン・メタクリル酸共重合体（以下単に共重合体という）］
下記表１のものを用いた。
【表１】
0004205807.tif 000002
【００２２】
0004205807.tif 000003
【００２３】
（実施例１〜３）
３００ｍｌオートクレーブ中に共重合体１、アンモニア、蒸留水を表２に示す量入れ、１５０℃で６０ｍｉｎ撹拌した。固型分濃度は２５ｗｔ％。分散性及び塗膜の評価結果を表３にまとめる。
【００２４】
（比較例１〜４）
実施例１〜３に於いて、アンモニアを表２に示す量用いた。分散性の評価結果を表３にまとめる。
【００２５】
【表２】
0004205807.tif 000004
【００２６】
【表３】
0004205807.tif 000005